(57)【要約】  本発明は、第１のエチレン／アルファ−オレフィン／非共役ジエンインターポリマーを含む第１の組成物を含む組成物であって、第１の組成物が、以下の特性：ａ）≧３．５０の分子量分布ＭＷＤ（ｃｏｎｖ）およびｂ）≧２５０，０００ｇ／モルの［（Ｍｚ）／（タンデルタ（０．１ラジアン／秒、１９０℃））］を含む、組成物を提供する。【選択図】なし【特許請求の範囲】
【請求項１】
第１のエチレン／アルファ−オレフィン／非共役ジエンインターポリマーを含む第１の組成物を含む組成物であって、前記第１の組成物が、以下の特性：
ａ）≧３．５０の分子量分布ＭＷＤ（ｃｏｎｖ）および
ｂ）≧２５０，０００ｇ／モルの［（Ｍｚ）／（タンデルタ（０．１ラジアン／秒、１９０℃））］を含む、組成物。
【請求項２】
前記第１の組成物が、≦５５のＭＶ（１＋４、１２５℃）を有する、請求項１に記載の組成物。
【請求項３】
前記第１の組成物が、≧０．９のタンデルタ（０．１ラジアン／秒、１９０℃）を有する、請求項１または２に記載の組成物。
【請求項４】
前記第１の組成物が、≧９，０００ｇ／モルの［（Ｍｚ）／（タンデルタ（０．１ラジアン／秒、１９０℃））］／（ＭＶ（ＭＬ１＋４、１２５℃）を有する、請求項１〜３のいずれか一項に記載の組成物。
【請求項５】
前記第１の組成物が、≧１５のレオロジー比ＲＲ＝［Ｖ（０．１ラジアン／秒、１９０℃）／Ｖ（１００ラジアン／秒、１９０℃）］を有する、請求項１〜４のいずれか一項に記載の組成物。
【請求項６】
前記第１の組成物が、０．９０〜１．５０のタンデルタ（０．１ラジアン／秒、１９０℃）］を有する、請求項１〜５のいずれか一項に記載の組成物。
【請求項７】
前記組成物が、前記組成物の重量に基づいて、≧９５重量％の前記第１の組成物を含む、請求項１〜６のいずれか一項に記載の組成物。
【請求項８】
前記第１の組成物が、第２のエチレン／アルファ−オレフィン／非共役ジエンインターポリマーをさらに含み、前記第２のエチレン／アルファ−オレフィン／非共役ジエンインターポリマーが、次の特性、Ｍｗｃｏｎｖ、Ｍｎｃｏｎｖ、ＭＷＤｃｏｎｖ、ＭＶ（ＭＬ１＋４、１２５℃）、ジエン重量％（インターポリマーの重量に基づく）、および／またはエチレン重量％（インターポリマーの重量に基づく）のうちの１つ以上において、前記第１のエチレン／アルファ−オレフィン／非共役ジエンインターポリマーと異なる、請求項１〜７のいずれか一項に記載の組成物。
【請求項９】
前記第１の組成物が、前記第１の組成物の重量に基づいて、≧９５重量％の前記第１のエチレン／アルファ−オレフィン／非共役ジエンインターポリマーおよび前記第２のエチレン／アルファ−オレフィン／非共役ジエンインターポリマーを含む、請求項８に記載の組成物。
【請求項１０】
請求項１〜９のいずれか一項に記載の組成物から形成される少なくとも１つの成分を含む、物品。
【発明の詳細な説明】
【技術分野】
【０００１】
関連出願の参照
本出願は、２０１６年５月３０日に出願された国際出願ＰＣＴ／ＣＮ１６／０８３８７５号の利益を主張し、参照により本明細書に組み込まれる。
【背景技術】
【０００２】
従来のＥＰＤＭ系組成物と比較して、溶融弾性、混合性能、加工性、高い硬化速度、および良好な硬化効率などの改善された特性を有する新規なＥＰＤＭ樹脂が今日必要とされている従来のＥＰＤＭ系組成物は、以下の参照：ＵＳ５，９７３，０１７、ＵＳ５，６９８，６５１、ＵＳ６，６８６，４１９、ＵＳ６，３１９，９９８、ＵＳ６，３３１，６００、ＵＳ２００８／００６４８１８、ＵＳ２０１４／０３３６２９０、ＵＳ２０１２／００５９１２３、ＵＳ２０１１／０１６０３２３、ＷＯ２００７／１３６４９４、ＷＯ２００７／１３６４９６、ＷＯ２００７／１３６４９７、ＷＯ２０１３／０９６５７３、ＷＯ２００７／１３６４９４、ＷＯ２０１４／０８４８９２、ＷＯ２０１４／０８４８９３、ＷＯ２０１４／０８４８９２、ＷＯ２０１６／００３８７８、ＷＯ２０１６／００３８７９、ＷＯ２０１６／００３８８０、ＥＰ７０８１１７Ａ１に記載されており、しかしながら、優れた溶融弾性、化合物混合、加工性、および良好な硬化特性を有する新規な組成物が必要とされている。この必要性は、以下の発明によって満たされている。
【発明の概要】
【０００３】
本発明は、第１のエチレン／アルファ−オレフィン／非共役ジエンインターポリマーを含む第１の組成物を含む組成物であって、第１の組成物が以下の特性を含む、組成物を提供する：
ａ）≧３．５０の分子量分布ＭＷＤ（ｃｏｎｖ）および
ｂ）≧２５０，０００ｇ／モルの［（Ｍｚ）／（タンデルタ（０．１ラジアン／秒、１９０℃））］。
【図面の簡単な説明】
【０００４】
【図１】１６０℃で２５分間ＲＰＡによって硬化させた発明組成物および比較組成物それぞれの硬化プロファイルを示す図である。
【図２】１８０℃で２５分間ＲＰＡによって硬化させた発明組成物および比較組成物それぞれの硬化プロファイルを示す図である。
【発明を実施するための形態】
【０００５】
低粘度非晶質インターポリマー分子設計（本明細書に記載の非晶質の長鎖分岐インターポリマー）を提供する新規なエチレン／アルファ−オレフィン／非共役ジエンインターポリマー組成物が発見された。インターポリマーは、より速いゴム押出プロセスおよびより速い射出成形プロセスの現在のニーズを満たすために、高い流動性、速い硬化速度、速い特性の構築、高い生強度、および低い虹色を有する。
【０００６】
上記のように、本発明は、第１のエチレン／アルファ−オレフィン／非共役ジエンインターポリマーを含む第１の組成物を含む組成物であって、第１の組成物が以下の特性を含む、組成物を提供する：
ａ）≧３．５０の分子量分布ＭＷＤ（ｃｏｎｖ）および
ｂ）≧２５０，０００ｇ／モルの［（Ｍｚ）／（タンデルタ（０．１ラジアン／秒、１９０℃））］。Ｍｚは、従来のＧＰＣから決定される。
【０００７】
本発明の組成物は、本明細書に記載の２つ以上の実施形態の組み合わせを含み得る。
【０００８】
第１の組成物は、本明細書に記載の２つ以上の実施形態の組み合わせを含み得る。
【０００９】
第１のエチレン／α−オレフィン／非共役ジエンは、本明細書に記載の２つ以上の実施形態の組み合わせを含み得る。
【００１０】
一実施形態では、または本明細書に記載の任意の１つ以上の実施形態と組み合わせて、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、または本明細書に記載の任意の１つ以上の実施形態と組み合わせて、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００１１】
一実施形態では、または本明細書に記載の任意の１つ以上の実施形態と組み合わせて、第１の組成物は、≧３．５５、または≧３．６０、または≧３．７０、または≧３．８０、または≧３．９０、または≧４．００、または≧４．１０、または≧４．２０、または≧４．３０、または≧４．４０、または≧４．５０の分子量分布ＭＷＤ（ｃｏｎｖ）を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００１２】
一実施形態では、または本明細書に記載の任意の１つ以上の実施形態と組み合わせて、第１の組成物は、≧４．６０、または≧４．７０、または≧４．８０、または≧４．９０、または≧５．００の分子量分布ＭＷＤ（ｃｏｎｖ）を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００１３】
一実施形態では、または本明細書に記載の任意の１つ以上の実施形態と組み合わせて、第１の組成物は、≦９．００、または≦８．５０、または≦８．００、または≦７．５０、または≦７．００、または≦６．５０の分子量分布ＭＷＤ（ｃｏｎｖ）を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００１４】
一実施形態では、または本明細書に記載の任意の１つ以上の実施形態と組み合わせて、第１の組成物は、≧２５５，０００ｇ／モル、または≧２６０，０００ｇ／モル、または≧２７０，０００ｇ／モル、または≧２８０，０００ｇ／モル、または≧２９０，０００ｇ／モル、または≧３００，０００ｇ／モル、または≧３１０，０００ｇ／モル、または≧３２０，０００ｇ／モル、≧３３０，０００ｇ／モル、または≧３４０，０００ｇ／モル、または≧３５０，０００ｇ／モルの［（Ｍｚ）／（タンデルタ（０．１ラジアン／秒、１９０℃））］を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。Ｍｚは、従来のＧＰＣから決定される。一実施形態では、または本明細書に記載の任意の１つ以上の実施形態と組み合わせて、第１の組成物は、≧３６０，０００ｇ／モル、または≧３８０，０００ｇ／モル、または≧４００，０００ｇ／モル、または≧４２０，０００ｇ／モル、または≧４４０，０００ｇ／モルの［（Ｍｚ）／（タンデルタ（０．１ラジアン／秒、１９０℃））］を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。Ｍｚは、従来のＧＰＣから決定される。
【００１５】
一実施形態では、または本明細書に記載の任意の１つ以上の実施形態と組み合わせて、第１の組成物は、≧４５０，０００ｇ／モル、または≧４６０，０００ｇ／モル、または≧４７０，０００ｇ／モル、または≧４８０，０００ｇ／モル、または≧４９０，０００ｇ／モル、≧５００，０００ｇ／モルの［（Ｍｚ）／（タンデルタ（０．１ラジアン／秒、１９０℃））］を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。Ｍｚは、従来のＧＰＣから決定される。
【００１６】
一実施形態では、または本明細書に記載の任意の１つ以上の実施形態と組み合わせて、第１の組成物は、≦１，０００，０００ｇ／モル、または≦９５０，０００ｇ／モル、または≦９００，０００ｇ／モル、または≦８５０，０００ｇ／モル、または≦８００，０００ｇ／モル、≦７５０，０００ｇ／モルの［（Ｍｚ）／（タンデルタ（０．１ラジアン／秒、１９０℃））］を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。Ｍｚは、従来のＧＰＣから決定される。
【００１７】
一実施形態では、または本明細書に記載の任意の１つ以上の実施形態と組み合わせて、第１の組成物は、≦５５、または≦５０、または≦４５、または≦４０、または≦３５のＭＶ（ＭＬ１＋４、１２５℃）を有する。ムーニー粘度は、充填剤を含まず、かつ油を含まない第１の組成物のムーニー粘度である。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００１８】
一実施形態では、または本明細書に記載の任意の１つ以上の実施形態と組み合わせて、第１の組成物は、≧１０、または≧１５、または≧２０、または≧２５のＭＶ（ＭＬ１＋４、１２５℃）を有する。ムーニー粘度は、充填剤を含まず、かつ油を含まない第１の組成物のムーニー粘度である。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００１９】
一実施形態では、または本明細書に記載の任意の１つ以上の実施形態と組み合わせて、第１の組成物は、≧０．９０、または≧０．９５、または≧１．００、または≧１．０５、または≧１．１０、≧１．１５、または≧１．２０のタンデルタ（０．１ラジアン／秒、１９０℃）を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００２０】
一実施形態では、または本明細書に記載の任意の１つ以上の実施形態と組み合わせて、第１の組成物は、≦２．００、または≦１．９５、または≦１．９０、または≦１．８５、または≦１．８０、または≦１．７５、または≦１．７０、または≦１．６５、または≦１．６０のタンデルタ（０．１ラジアン／秒、１９０℃）を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００２１】
一実施形態では、または本明細書に記載の任意の１つ以上の実施形態と組み合わせて、第１の組成物は、０．９０〜１．６０、または０．９５〜１．５５、または１．００〜１．５０、または１．０５〜１．４５、または１．１０〜１．４０、または１．１５〜１．３５のタンデルタ（０．１ラジアン／秒、１９０℃）を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００２２】
一実施形態では、または本明細書に記載の任意の１つ以上の実施形態と組み合わせて、第１の組成物は、≧９，０００ｇ／モル、または≧９，２００ｇ／モル、または≧９，４００ｇ／モル、または≧９，６００ｇ／モル、または≧９，８００ｇ／モル、または≧１０，０００ｇ／モル、または≧１０，２００ｇ／モル、または≧１０，４００ｇ／モル、または≧１０，６００ｇ／モル、または≧１０，８００ｇ／モルの［（Ｍｚ）／（タンデルタ（０．１ラジアン／秒、１９０℃）］／（ＭＶ（ＭＬ１＋４、１２５℃）を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。Ｍｚは、従来のＧＰＣから決定される。
【００２３】
一実施形態では、または本明細書に記載の任意の１つ以上の実施形態と組み合わせて、第１の組成物は、≦２４，０００ｇ／モル、または≦２３，５００ｇ／モル、または≦２３，０００ｇ／モル、または≦２２，５００ｇ／モル、または≦２２，０００ｇ／モル、または≦２１，５００ｇ／モル、または≦２１，０００ｇ／モル、または≦２０，５００ｇ／モル、または≦２０，０００ｇ／モルの［（Ｍｚ）／（タンデルタ（０．１ラジアン／秒、１９０℃））］／（ＭＶ（ＭＬ１＋４、１２５℃）である。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。Ｍｚは、従来のＧＰＣから決定される。
【００２４】
一実施形態では、または本明細書に記載の任意の１つ以上の実施形態と組み合わせて、第１の組成物は、≧１５、または≧１８、または≧２０、または≧２２、または≧２４、または≧２６のレオロジー比ＲＲ＝［Ｖ（０．１ラジアン／秒、１９０℃）／Ｖ（１００ラジアン／秒、１９０℃）］を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００２５】
一実施形態では、または本明細書に記載の任意の１つ以上の実施形態と組み合わせて、第１の組成物は、≦５０、または≦４８、または≦４６、または≦４４、または≦４２、または≦４０、または≦３８、または≦３６、または≦３５のレオロジー比ＲＲ＝［Ｖ（０．１ラジアン／秒、１９０℃）／Ｖ（１００ラジアン／秒、１９０℃）］を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、≧９９重量％の第１のエチレン／アルファ−オレフィン／非共役ジエンインターポリマーを含む。
【００２６】
一実施形態では、または本明細書に記載の任意の１つ以上の実施形態と組み合わせて、第１の組成物は、第１のエチレン／アルファ−オレフィン／非共役ジエンインターポリマーおよび第２のエチレン／アルファ−オレフィン／非共役ジエンを含み、第１の組成物は、２つのインターポリマーの合計重量に基づいて、６．０〜１０．０重量％、または６．５〜９．５重量％、または７．０〜９．０重量％のジエン含量を有する。さらなる実施形態では、第２のインターポリマーのアルファ−オレフィンは、第１のインターポリマーのアルファ−オレフィンと同じである。さらなる実施形態では、第１の組成物は、第１の組成物の重量に基づいて、≧９５重量％、または≧９６重量％、または≧９７重量％、または≧９８重量％、≧９９重量％の第１のエチレン／アルファ−オレフィン／非共役ジエンインターポリマーと、第２のエチレン／アルファ−オレフィン／非共役ジエンインターポリマーとの合計を含む。
【００２７】
一実施形態では、または本明細書に記載の任意の１つ以上の実施形態と組み合わせて、第１の組成物は、第１のエチレン／アルファ−オレフィン／非共役ジエンインターポリマーおよび第２のエチレン／アルファ−オレフィン／非共役ジエンを含み、第１の組成物は、２つのインターポリマーの合計重量に基づいて、４０〜７０重量％、または４５〜６５重量％、または５０〜６０重量％のエチレン含量を有する。さらなる実施形態では、第２のインターポリマーのアルファ−オレフィンは、第１のインターポリマーのアルファ−オレフィンと同じである。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。
【００２８】
一実施形態では、または本明細書に記載の任意の１つ以上の実施形態と組み合わせて、第１の組成物は、第１のエチレン／アルファ−オレフィン／非共役ジエンインターポリマーおよび第２のエチレン／アルファ−オレフィン／非共役ジエンを含み、第１の組成物は、２つのインターポリマーの合計重量に基づいて、３０〜５０重量％、または３５〜４５重量％、または３０〜４０重量％のアルファ−オレフィン含量を有する。さらなる実施形態では、第２のインターポリマーのアルファ−オレフィンは、第１のインターポリマーのアルファ−オレフィンと同じである。さらなる実施形態では、第１の組成物は、第１の組成物の重量に基づいて、≧９５重量％、または≧９６重量％、または≧９７重量％、または≧９８重量％、≧９９重量％の第１のエチレン／アルファ−オレフィン／非共役ジエンインターポリマーと、第２のエチレン／アルファ−オレフィン／非共役ジエンインターポリマーとの合計を含む。
【００２９】
一実施形態では、または本明細書に記載の任意の１つ以上の実施形態と組み合わせて、第１の組成物は、第１のエチレン／アルファ−オレフィン／非共役ジエンインターポリマーおよび第２のエチレン／アルファ−オレフィン／非共役ジエンを含み、第１のインターポリマー対第２のインターポリマーの重量比は、０．４０〜０．８０、または０．４５〜０．７５、または０．５０〜０．７０である。さらなる実施形態では、第２のインターポリマーのアルファ−オレフィンは、第１のインターポリマーのアルファ−オレフィンと同じである。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。
【００３０】
一実施形態では、または本明細書に記載の任意の１つ以上の実施形態と組み合わせて、第１の組成物は、インターポリマーの合計重量に基づいて、１つのエチレン／アルファ−オレフィン／非共役ジエンインターポリマー（第１のインターポリマー）を含み、６．０〜１０．０重量％、または６．５〜９．５重量％、または７．０〜９．０重量％のジエン含量を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００３１】
一実施形態では、または本明細書に記載の任意の１つ以上の実施形態と組み合わせて、第１の組成物は、インターポリマーの合計重量に基づいて、１つのエチレン／アルファ−オレフィン／非共役ジエンインターポリマー（第１のインターポリマー）を含み、４０〜７０重量％、または４５〜６５重量％、または５０〜６０重量％のエチレン含量を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００３２】
一実施形態では、または本明細書に記載の任意の１つ以上の実施形態と組み合わせて、第１の組成物は、インターポリマーの重量に基づいて、１つのエチレン／アルファ−オレフィン／非共役ジエンインターポリマー（第１のインターポリマー）を含み、３０〜５０重量％、または３５〜４５重量％、または３０〜４０重量％のアルファ−オレフィン含量を有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００３３】
一実施形態では、または本明細書に記載の任意の１つ以上の実施形態と組み合わせて、第１の組成物は、２つのエチレン／アルファ−オレフィン／非共役ジエンインターポリマーを含み、各インターポリマーは、インターポリマーの重量に基づいて、６．０〜１０．０重量％、または６．５〜９．５重量％、または７．０〜９．０重量％のジエン含量を有する。さらなる実施形態では、各インターポリマーは、同じアルファ−オレフィンを有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。
【００３４】
一実施形態では、または本明細書に記載の任意の１つ以上の実施形態と組み合わせて、第１の組成物は、２つのエチレン／アルファ−オレフィン／非共役ジエンインターポリマーを含み、各インターポリマーは、インターポリマーの重量に基づいて、４０〜７０重量％、または４５〜６５重量％、または５０〜６０重量％のエチレン含量を有する。さらなる実施形態では、各インターポリマーは、同じアルファ−オレフィンを有する。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。
【００３５】
一実施形態では、または本明細書に記載の任意の１つ以上の実施形態と組み合わせて、組成物は、組成物の重量に基づいて、≧９５重量％、または≧９６重量％、または≧９７重量％、または≧９８重量％、または≧９９重量％の第１の組成物を含む。
【００３６】
一実施形態では、または本明細書に記載の任意の１つ以上の実施形態と組み合わせて、第１の組成物は、第２のエチレン／アルファ−オレフィン／非共役ジエンインターポリマーをさらに含み、第２のエチレン／アルファ−オレフィン／非共役ジエンインターポリマーは、以下の特性、Ｍｗｃｏｎｖ、Ｍｎｃｏｎｖ、ＭＷＤｃｏｎｖ、ＭＶ（ＭＬ１＋４、１２５℃）、重量％ジエン（インターポリマーの重量に基づく）、および／または重量％エチレン（インターポリマーの重量に基づく）のうちの１つ以上において、第１のエチレン／アルファ−オレフィン／非共役ジエンインターポリマーと異なる。さらなる実施形態では、各インターポリマーは、同じアルファ−オレフィンを有する。
【００３７】
一実施形態では、または本明細書に記載の任意の１つ以上の実施形態と組み合わせて、第２のエチレン／アルファ−オレフィン／非共役ジエンインターポリマーは、以下の特性、Ｍｗｃｏｎｖ、Ｍｎｃｏｎｖ、ＭＷＤｃｏｎｖ、および／もしくはＭＶ（ＭＬ１＋４、１２５℃）のうちの１つ以上において、または以下の特性、Ｍｗｃｏｎｖ、Ｍｎｃｏｎｖ、および／もしくはＭＷＤｃｏｎｖのうちの１つ以上において、またはＭｗｃｏｎｖにおいて、第１のエチレン／アルファ−オレフィン／非共役ジエンインターポリマーと異なる。さらなる実施形態では、各インターポリマーは、同じアルファ−オレフィンを有する。
【００３８】
一実施形態では、または本明細書に記載の任意の１つ以上の実施形態と組み合わせて、第１のエチレン／α−オレフィン／非共役ジエンインターポリマーは、ＥＰＤＭである。さらなる実施形態では、ジエンは、ＥＮＢである。
【００３９】
一実施形態では、または本明細書に記載の任意の１つ以上の実施形態と組み合わせて、第２のエチレン／α−オレフィン／非共役ジエンインターポリマーは、ＥＰＤＭである。さらなる実施形態では、ジエンは、ＥＮＢである。
【００４０】
一実施形態では、または本明細書に記載の任意の１つ以上の実施形態と組み合わせて、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーおよび第２のエチレン／アルファ−オレフィン／非共役ジエンインターポリマーを含む。
【００４１】
一実施形態では、または本明細書に記載の任意の１つ以上の実施形態と組み合わせて、組成物は、５０〜１００、または５５〜９５、または６０〜９０のムーニー粘度（１＋４、１００℃）を有する。
【００４２】
一実施形態では、または本明細書に記載の任意の１つ以上の実施形態と組み合わせて、組成物は、油をさらに含む。
【００４３】
一実施形態では、または本明細書に記載の任意の１つ以上の実施形態と組み合わせて、第１の組成物対油の重量比は、２／１〜４／１である。
【００４４】
油としては、パラフィン油、芳香族油、およびナフテン油などの石油、ポリアルキルベンゼン油、ならびに有機酸モノエステルが挙げられるが、これらに限定されない。
【００４５】
一実施形態では、または本明細書に記載の任意の１つ以上の実施形態と組み合わせて、組成物は、１つ以上の充填剤をさらに含む。
【００４６】
好適な充填剤としては、粘土、炭酸カルシウム、タルク、カーボンブラック、および鉱物繊維が挙げられるが、これらに限定されない。
【００４７】
一実施形態では、または本明細書に記載の任意の１つ以上の実施形態と組み合わせて、組成物は、１．０重量％未満、さらに０．５重量％未満、さらに０．１重量％未満のプロピレン系ポリマーを含む。
【００４８】
一実施形態では、または本明細書に記載の任意の１つ以上の実施形態と組み合わせて、組成物は、カップリング剤、例えばアジド化合物または過酸化物を含有しない。
【００４９】
発明組成物は、１つ以上の追加の添加剤を含み得る。好適な添加剤としては、充填剤、酸化防止剤、ＵＶ安定剤、難燃剤、着色剤または顔料、架橋剤、およびそれらの組み合わせが挙げられるが、これらに限定されない。
【００５０】
一実施形態では、または本明細書に記載の任意の１つ以上の実施形態と組み合わせて、組成物は、架橋剤をさらに含む。架橋剤としては、硫黄元素、４，４’−ジチオジモルホリン、チウラムジスルフィドおよびチウラムポリスルフィド、アルキルフェノールジスルフィド、および２−モルホリノ−ジチオベンゾチアゾールなどの硫黄含有化合物、ならびにジ−ｔｅｒｔ−ブチルペルオキシド、ｔｅｒｔ−ブチルクミルペルオキシド、ジクミルペルオキシド、２，５−ジメチル−２，５−ジ−（ｔｅｒｔ−ブチルペルオキシ）ヘキサン、ジ−（ｔｅｒｔ−ブチルペルオキシ−イソプロピル）ベンゼン、ｔｅｒｔ−ブチルペルオキシベンゾエート、および１，１−ジ−（ｔｅｒｔ−ブチルペルオキシ）−３，３，５−トリメチル−シクロヘキサンなどのペルオキシドが挙げられるが、これらに限定されない。
【００５１】
本発明はまた、本明細書に記載の１つ以上の実施形態の発明組成物から形成された架橋組成物を提供する。
【００５２】
一実施形態では、または本明細書に記載の任意の１つ以上の実施形態と組み合わせて、発明組成物は、熱可塑性ポリマーをさらに含む。ポリマーとしては、プロピレン系ポリマー、エチレン系ポリマー、およびオレフィンマルチブロックインターポリマーが挙げられるが、これらに限定されない。好適なエチレン系ポリマーとしては、高密度ポリエチレン（ＨＤＰＥ）、直鎖状低密度ポリエチレン（ＬＬＤＰＥ）、超低密度ポリエチレン（ＶＬＤＰＥ）、超低密度ポリエチレン（ＵＬＤＰＥ）、均質分岐直鎖状エチレン／α−オレフィンインターポリマー（すなわち、均質に分岐した長鎖分岐状エチレン／α−オレフィンインターポリマー）が挙げられるが、これらに限定されない。
【００５３】
一実施形態では、または本明細書に記載の任意の１つ以上の実施形態と組み合わせて、組成物は、組成物の重量に基づいて、７０重量パーセント以上、または７５重量パーセント以上、または８０重量パーセント以上の第１の組成物を含む。さらなる実施形態では、第１の組成物は、第１の組成物の重量に基づいて、７０重量パーセント以上、または７５重量パーセント以上、または８０重量パーセント以上の第１および第２のエチレン／アルファ−オレフィン／非共役ジエンインターポリマーの合計を含む。さらなる実施形態では、各エチレン／α−オレフィン／非共役ジエンインターポリマーは、ＥＰＤＭである。さらなる実施形態では、各ジエンは、ＥＮＢである。
【００５４】
本発明はまた、本明細書に記載の１つの実施形態、または２つ以上の実施形態の組み合わせの発明組成物から形成される少なくとも１つの成分を含む物品を提供する。
【００５５】
エチレン／α−オレフィン／非共役ポリエンインターポリマー
本明細書に記載の第１の組成物のための各エチレン／α−オレフィン／非共役ジエンインターポリマーは、独立して、重合形態でエチレン、α−オレフィン、および非共役ジエンを含む。α−オレフィンの好適な例としては、Ｃ３−Ｃ２０α−オレフィン、さらなるＣ３−Ｃ１０α−オレフィン、好ましくはプロピレンが挙げられる。非共役ポリエンの好適な例としては、Ｃ４−Ｃ４０非共役ジエンが挙げられる。
【００５６】
各インターポリマーについて、独立して、α−オレフィンは、脂肪族または芳香族化合物のいずれかであり得る。α−オレフィン、好ましくはＣ３−Ｃ２０脂肪族化合物、好ましくはＣ３−Ｃ１６脂肪族化合物、より好ましくはＣ３−Ｃ１０脂肪族化合物である。好ましいＣ３−Ｃ１０脂肪族α−オレフィンは、プロピレン、１−ブテン、１−ヘキセン、および１−オクテンからなる群から選択され、より好ましくはプロピレンである。さらなる実施形態では、インターポリマーは、エチレン／プロピレン／ジエン（ＥＰＤＭ）ターポリマーである。さらなる実施形態では、ジエンは、５−エチリデン−２−ノルボルネン（ＥＮＢ）である。
【００５７】
各インターポリマーについて、独立して、例証的な非共役ジエンとしては、１，４−ヘキサジエンおよび１，５−ヘプタジエンなどの直鎖非環式ジエン；５−メチル−１，４−ヘキサジエン、２−メチル−１，５−ヘキサジエン、６−メチル−１，５−ヘプタジエン、７−メチル−１，６−オクタジエン、３，７−ジメチル−１，６−オクタジエン、３，７−ジメチル−１，７−オクタジエン、５，７−ジメチル−１，７−オクタジエン、１，９−デカジエン、およびジヒドロミルセンの混合異性体などの分岐鎖非環式ジエン；１，４−シクロヘキサジエン、１，５−シクロオクタジエン、および１，５−シクロドデカジエンなどの単環脂環式ジエン；テトラヒドロインデン、メチルテトラヒドロインデンなどの多環脂環式縮合および架橋環ジエン；５−メチレン−２−ノルボルネン（ＭＮＢ）、５−エチリデン−２−ノルボルネン（ＥＮＢ）、５−ビニル−２−ノルボルネン、５−プロペニル−２−ノルボルネン、５−イソプロピリデン−２−ノルボルネン、５−（４−シクロペンテニル）−２−ノルボルネン、および５−シクロヘキシリデン−２−ノルボルネンなどのアルケニル、アルキリデン、シクロアルケニル、およびシクロアルキリデンノルボルネンが挙げられる。ポリエンは、好ましくは、ＥＮＢ、ジシクロペンタジエン、１，４−ヘキサジエン、７−メチル−１，６−オクタジエンからなる群から選択される非共役ジエンであり、好ましくはＥＮＢ、ジシクロペンタジエン、および１，４−ヘキサジエン、より好ましくはＥＮＢおよびジシクロペンタジエン、さらにより好ましくはＥＮＢである。
【００５８】
一実施形態では、または本明細書に記載の任意の１つ以上の実施形態と組み合わせて、第１のエチレン／α−オレフィン／非共役ジエンインターポリマーは、インターポリマーの重量に基づいて、主要量の重合エチレンを含む。さらなる実施形態では、エチレン／α−オレフィン／ジエンインターポリマーは、ＥＰＤＭである。さらなる実施形態では、ジエンは、ＥＮＢである。
【００５９】
一実施形態では、または本明細書に記載の任意の１つ以上の実施形態と組み合わせて、第２のエチレン／α−オレフィン／非共役ジエンインターポリマーは、インターポリマーの重量に基づいて、主要量の重合エチレンを含む。さらなる実施形態では、エチレン／α−オレフィン／ジエンインターポリマーは、ＥＰＤＭである。さらなる実施形態では、ジエンは、ＥＮＢである。
【００６０】
一実施形態では、または本明細書に記載の任意の１つ以上の実施形態と組み合わせて、第１および第２のエチレン／α−オレフィン／非共役ジエンインターポリマーの両方は、独立して、インターポリマーの重量に基づいて、主要量の重合エチレンを含む。さらなる実施形態では、各エチレン／α−オレフィン／ジエンインターポリマーは、ＥＰＤＭである。さらなる実施形態では、各ジエンは、ＥＮＢである。
【００６１】
一実施形態では、または本明細書に記載の任意の１つ以上の実施形態と組み合わせて、第１のエチレン／α−オレフィン／非共役ジエンインターポリマーは、ＥＰＤＭである。さらなる実施形態では、ジエンは、ＥＮＢである。
【００６２】
一実施形態では、または本明細書に記載の任意の１つ以上の実施形態と組み合わせて、第１のエチレン／α−オレフィン／非共役ジエンインターポリマーは、０．８６０〜０．９００ｇ／ｃｃ、または０．８６０〜０．８９０ｇ／ｃｃ、または０．８６０〜０．８８０ｇ／ｃｃ、または０．８６０〜０．８７０ｇ／ｃｃ（１ｃｃ＝１ｃｍ３）の密度を有する。さらなる実施形態では、インターポリマーは、ＥＰＤＭである。さらなる実施形態では、ジエンは、ＥＮＢである。
【００６３】
一実施形態では、または本明細書に記載の任意の１つ以上の実施形態と組み合わせて、第１のエチレン／α−オレフィン／非共役ジエンインターポリマーは、２００，０００ｇ／モル以上、または２２０，０００ｇ／モル以上、または２４０，０００ｇ／モル以上、または２６０，０００ｇ／モル以上、または２８０，０００ｇ／モル以上の重量平均分子量（Ｍｗ）を有する。さらなる実施形態では、インターポリマーは、ＥＰＤＭである。さらなる実施形態では、ジエンは、ＥＮＢである。
【００６４】
一実施形態では、または本明細書に記載の任意の１つ以上の実施形態と組み合わせて、第１のエチレン／α−オレフィン／非共役ジエンインターポリマーは、５００，０００ｇ／モル以下、または４５０，０００ｇ／モル以下、または４００，０００ｇ／モル以下の重量平均分子量（Ｍｗ）を有する。さらなる実施形態では、インターポリマーは、ＥＰＤＭである。さらなる実施形態では、ジエンは、ＥＮＢである。
【００６５】
第１のエチレン／アルファ−オレフィン／ジエンインターポリマーは、本明細書に記載される２つ以上の実施形態の組み合わせを含んでもよい。
【００６６】
一実施形態では、または本明細書に記載の任意の１つ以上の実施形態と組み合わせて、第２のエチレン／α−オレフィン／非共役ジエンインターポリマーは、ＥＰＤＭである。さらなる実施形態では、ジエンは、ＥＮＢである。
【００６７】
一実施形態では、または本明細書に記載の任意の１つ以上の実施形態と組み合わせて、第２のエチレン／α−オレフィン／非共役ジエンインターポリマーは、０．８６０〜０．９００ｇ／ｃｃ、または０．８６０〜０．８９０ｇ／ｃｃ、または０．８６０〜０．８８０ｇ／ｃｃ、または０．８６０〜０．８７０ｇ／ｃｃ（１ｃｃ＝１ｃｍ３）の密度を有する。さらなる実施形態では、インターポリマーは、ＥＰＤＭである。さらなる実施形態では、ジエンは、ＥＮＢである。
【００６８】
第２のエチレン／アルファ−オレフィン／ジエンインターポリマーは、本明細書に記載される２つ以上の実施形態の組み合わせを含んでもよい。
【００６９】
第１の組成物
一実施形態では、または本明細書に記載の任意の１つ以上の実施形態と組み合わせて、各エチレン／α−オレフィン／非共役ポリエンインターポリマーは、ＥＰＤＭである。さらなる実施形態では、ジエンは、ＥＮＢである。
【００７０】
一実施形態では、または本明細書に記載の任意の１つ以上の実施形態と組み合わせて、第１の組成物は、９０，０００ｇ／モル以上、または１００，０００ｇ／モル以上、または１１０，０００ｇ／モル以上、または１２０，０００ｇ／モル以上の重量平均分子量（Ｍｗ）を有する。Ｍｗは、従来のＧＰＣから決定される。
【００７１】
一実施形態では、または本明細書に記載の任意の１つ以上の実施形態と組み合わせて、第１の組成物は、３２０，０００ｇ／モル以下、または３１０，０００ｇ／モル以下、または２９０，０００ｇ／モル以下、または２８０，０００ｇ／モル以下、または２７０，０００ｇ／モル以下、または２６０，０００ｇ／モル以下の重量平均分子量（Ｍｗ）を有する。Ｍｗは、従来のＧＰＣから決定される。
【００７２】
一実施形態では、または本明細書に記載の任意の１つ以上の実施形態と組み合わせて、第１の組成物は、３００，０００ｇ／モル以下、または２５０，０００ｇ／モル以下、または２００，０００ｇ／モル以下の重量平均分子量（Ｍｗ）を有する。Ｍｗは、従来のＧＰＣから決定される。
【００７３】
一実施形態では、または本明細書に記載の任意の１つ以上の実施形態と組み合わせて、第１の組成物は、２０，０００ｇ／モル以上、または２５，０００ｇ／モル以上、または３０，０００ｇ／モル以上の数平均分子量（Ｍｎ）を有する。Ｍｎは、従来のＧＰＣから決定される。
【００７４】
一実施形態では、または本明細書に記載の任意の１つ以上の実施形態と組み合わせて、第１の組成物は、６０，０００ｇ／モル以下、または５５，０００ｇ／モル以下、または５０，０００ｇ／モル以下の数平均分子量（Ｍｎ）を有する。Ｍｎは、従来のＧＰＣから決定される。
【００７５】
一実施形態では、または本明細書に記載の任意の１つ以上の実施形態と組み合わせて、第１の組成物は、３００，０００ｇ／モル以上、または３５０，０００ｇ／モル以上、または４００，０００ｇ／モル以上のｚ平均分子量（Ｍｚ）モルを有する。Ｍｚは、従来のＧＰＣから決定される。
【００７６】
一実施形態では、または本明細書に記載の任意の１つ以上の実施形態と組み合わせて、第１の組成物は、８００，０００ｇ／モル以下、または７５０，０００ｇ／モル以下、または７００，０００ｇ／モル以下のｚ平均分子量（Ｍｚ）を有する。Ｍｚは、従来のＧＰＣから決定される。
【００７７】
一実施形態では、または本明細書に記載の任意の１つ以上の実施形態と組み合わせて、第１の組成物は、１０．００未満、さらに９．５０未満、さらに９．００未満のＭＷＤを有する。さらなる実施形態では、各エチレン／α−オレフィン／非共役ジエンインターポリマーは、ＥＰＤＭである。さらなる実施形態では、ジエンは、ＥＮＢである。ＭＷＤは、従来のＧＰＣから決定される。
【００７８】
一実施形態では、または本明細書に記載の任意の１つ以上の実施形態と組み合わせて、第１の組成物は、３．５０以上、３．５５以上、または３．６０以上のＭＷＤを有する。さらなる実施形態では、各エチレン／α−オレフィン／非共役ポリエンインターポリマーは、ＥＰＤＭである。さらなる実施形態では、ジエンは、ＥＮＢである。Ｍｚは、従来のＧＰＣから決定される。
【００７９】
一実施形態では、または本明細書に記載の任意の１つ以上の実施形態と組み合わせて、第１の組成物は、０．１ラジアン／秒、１９０℃で４５，０００Ｐａ・ｓ以上、または５０，０００Ｐａ・ｓ以上、または５５，０００Ｐａ・ｓ以上の粘度を有する。さらなる実施形態では、各エチレン／α−オレフィン／ジエンインターポリマーは、ＥＰＤＭである。さらなる実施形態では、ジエンは、ＥＮＢである。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００８０】
一実施形態では、または本明細書に記載の任意の１つ以上の実施形態と組み合わせて、第１の組成物は、０．１ラジアン／秒、１９０℃で、８０，０００Ｐａ・ｓ以下、または７５，０００Ｐａ・ｓ以下、または７０，０００Ｐａ・ｓ以下、または６５，０００Ｐａ・ｓ以下、または６０，０００Ｐａ・ｓ以下の粘度を有する。さらなる実施形態では、各エチレン／α−オレフィン／ジエンインターポリマーは、ＥＰＤＭである。さらなる実施形態では、ジエンは、ＥＮＢである。さらなる実施形態では、第１の組成物は、第１の組成物の重量に基づいて、≧９５重量％、または≧９６重量％、または≧９７重量％、または≧９８重量％、≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００８１】
一実施形態では、または本明細書に記載された任意の１つ以上の実施形態と組み合わせて、第１の組成物は、１０以上、または１５以上、または２０以上のレオロジー比（１９０℃でＶ０．１／Ｖ１００）を有する。さらなる実施形態では、各エチレン／α−オレフィン／ジエンインターポリマーは、ＥＰＤＭである。さらなる実施形態では、ジエンは、ＥＮＢである。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、≧９９重量％の第１のエチレン／アルファ−オレフィン／非共役ジエンインターポリマーを含む。
【００８２】
一実施形態では、または本明細書に記載された任意の１つ以上の実施形態と組み合わせて、第１の組成物は、５０以下、または４５以下、または４０以下のレオロジー比（１９０℃でＶ０．１／Ｖ１００）を有する。さらなる実施形態では、各エチレン／α−オレフィン／ジエンインターポリマーは、ＥＰＤＭである。さらなる実施形態では、ジエンは、ＥＮＢである。さらなる実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーと、第２のエチレン／アルファ−オレフィン／非共役ジエンインターポリマーとの合計を含む。別の実施形態では、第１の組成物は、第１の組成物の重量に基づいて、≧９５重量％、または≧９６重量％、または≧９７重量％、または≧９８重量％、≧９９重量％の第１のエチレン／アルファ−オレフィン／非共役ジエンインターポリマーを含む。
【００８３】
一実施形態では、第１の組成物は、「１３Ｃ  ＮＭＲ％ピーク面積」を有し、これは、｛［（２１．３ｐｐｍ〜２１．８ｐｐｍの１３Ｃ  ＮＭＲピーク面積）／（１９．５ｐｐｍ〜２２．０ｐｐｍの全積分面積）］ｘ１００｝であり、１３Ｃ  ＮＭＲにより決定して≧５．０パーセント、または≧７．０パーセント、または≧１０．０パーセント、または≧１２．０パーセント、または≧１５．０パーセントである。さらなる実施形態では、各エチレン／α−オレフィン／ジエンインターポリマーは、ＥＰＤＭである。さらなる実施形態では、ジエンは、ＥＮＢである。一実施形態では、第１の組成物は、「１３Ｃ  ＮＭＲ％ピーク面積」を有し、これは、｛［（２１．３ｐｐｍ〜２１．８ｐｐｍの１３Ｃ  ＮＭＲピーク面積）／（１９．５ｐｐｍ〜２２．０ｐｐｍの全積分面積）］ｘ１００｝であり、１３Ｃ  ＮＭＲにより決定して≦３０．０パーセント、または≦２５．０パーセント、または≦２０．０パーセントである。さらなる実施形態では、各エチレン／α−オレフィン／ジエンインターポリマーは、ＥＰＤＭである。さらなる実施形態では、ジエンは、ＥＮＢである。
【００８４】
一実施形態では、第１の組成物は、「１３Ｃ  ＮＭＲ％ピーク面積」を有し、これは、｛［（２１．３ｐｐｍ〜２１．８ｐｐｍの１３Ｃ  ＮＭＲピーク面積）／（１９．５ｐｐｍ〜２２．０ｐｐｍの全積分面積）］ｘ１００｝であり、１３Ｃ  ＮＭＲにより決定して５．０〜３０．０パーセント、または１０．０パーセント〜２５．０パーセント、または１５．０〜２０．０パーセントである。さらなる実施形態では、各エチレン／α−オレフィン／ジエンインターポリマーは、ＥＰＤＭである。さらなる実施形態では、ジエンは、ＥＮＢである。
【００８５】
一実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーおよび第２のエチレン／アルファ−オレフィン／非共役ジエンインターポリマーを含む。さらなる実施形態では、各エチレン／α−オレフィン／ジエンインターポリマーは、ＥＰＤＭである。さらなる実施形態では、ジエンは、ＥＮＢである。
【００８６】
別の実施形態では、第１の組成物は、第１の組成物の重量に基づいて、≧９５重量％、または≧９６重量％、または≧９７重量％、または≧９８重量％、または≧９９重量％の第１のエチレン／アルファ−オレフィン／非共役ジエンインターポリマーを含む。
【００８７】
一実施形態では、第１の組成物は、第１の組成物の重量に基づいて、４０〜８０重量パーセントのエチレン、または４５〜７５重量パーセントのエチレンを含む。さらなる実施形態では、各エチレン／α−オレフィン／ジエンインターポリマーは、ＥＰＤＭである。さらなる実施形態では、ジエンは、ＥＮＢである。
【００８８】
一実施形態では、第１の組成物は、０．８６０〜０．９００ｇ／ｃｃ、または０．８６０〜０．８９０ｇ／ｃｃ、または０．８６０〜０．８８０ｇ／ｃｃ、または０．８６０〜０．８７０ｇ／ｃｃ（１ｃｃ＝１ｃｍ３）の密度を有する。さらなる実施形態では、各エチレン／α−オレフィン／ジエンインターポリマーは、ＥＰＤＭである。さらなる実施形態では、ジエンは、ＥＮＢである。
【００８９】
第１の組成物は、本明細書に記載するような２つ以上の実施形態の組み合わせを含み得る。
【００９０】
用途
本発明はまた、本明細書に記載の１つ以上の実施形態の発明組成物から形成される少なくとも１つの成分を含む物品を提供する。物品としては、発泡体、シート、成形品、および押出部品が挙げられるが、これらに限定されない。追加部品としては、自動車部品、ウェザーストリップ、ベルト、ホース、電線およびケーブルジャケット、床材、ガスケット、タイヤ、コンピュータ部品、建築材料、ならびに履物部品が挙げられる。当業者は、過度の実験をすることなくこのリストを容易に増補することができる。一実施形態では、物品は、自動車部品である。
【００９１】
本発明の物品は、本明細書に記載の２つ以上の実施形態の組み合わせを含み得る。
【００９２】
定義
否定する記載がない限り、文脈から暗に、または本技術分野において慣習的でない限り、全ての部およびパーセントは、重量に基づき、全ての試験方法は、本開示の出願日の時点で現行のものである。
【００９３】
本明細書で使用される場合、「組成物」という用語は、組成物を含む材料（複数可）、ならびに組成物の材料から形成された反応生成物および分解生成物を含む。反応生成物または分解生成物は、典型的に、微量または残量で存在する。
【００９４】
本明細書で使用される場合、「第１の組成物」という用語は、第１の組成物を含む材料（複数可）、ならびに第１の組成物の材料から形成された反応生成物および分解生成物を含む。いずれの反応生成物または分解生成物は、典型的に、微量または残量で存在する。第１の組成物は、例えば、１つのエチレン／α−オレフィン／非共役ポリエンインターポリマーを含有してもよく、またはそのようなインターポリマーおよび１つ以上の添加剤を含有してもよい。第１の組成物は、２つ以上の異なるエチレン／α−オレフィン／非共役ポリエンインターポリマーを含有してもよく、またはそのようなインターポリマーおよび１つ以上の添加剤を含有してもよい。
【００９５】
「ポリマー」という用語は、同じかまたは異なるタイプのモノマーを重合することによって調製されたポリマー化合物を指す。したがって、ポリマーという一般的な用語は、ホモポリマーという用語（微量の不純物をポリマー構造に組み込むことができるという理解と共に、１種類のみのモノマーから調製されるポリマーを指すために用いられる）、および本明細書において以下に定義されるようなインターポリマーという用語を包含する。微量の不純物、例えば触媒残渣をポリマー中および／またはポリマー内に組み込むことができる。
【００９６】
本明細書で使用される場合、「インターポリマー」という用語は、少なくとも２つの異なる種類のモノマーの重合によって調製されるポリマーを指す。したがって、インターポリマーという用語は、コポリマーという用語（２つの異なる種類のモノマーから調製されたポリマーを指すために用いられる）、および３つ以上の異なる種類のモノマーから調製されたポリマーを含む。
【００９７】
本明細書で使用される場合、「オレフィン系ポリマー」という用語は、主要量のオレフィンモノマー、例えば、エチレンまたはプロピレン（ポリマーの重量に基づいて）を重合形態で含むポリマーを指し、任意に１つ以上のコモノマーを含んでもよい。
【００９８】
本明細書で使用される場合、「エチレン系ポリマー」という用語は、５０重量％または主要重量パーセントのエチレン（ポリマーの重量に基づく）を重合形態で含むポリマーを指し、任意に１つ以上のコモノマー含んでもよい。
【００９９】
本明細書で使用される場合、「エチレン系インターポリマー」という用語は、５０重量％または主要重量パーセントのエチレン（インターポリマーの重量に基づく）および少なくとも１つのコモノマーを重合形態で含むポリマーを指す。
【０１００】
本明細書で使用される場合、「エチレン／α−オレフィン／非共役ジエンインターポリマー」という用語は、エチレン、α−オレフィン、および非共役ジエンを重合形態で含むポリマーを指す。一実施形態では、「エチレン／α−オレフィン／非共役ポリエンインターポリマー」は、主要重量パーセントのエチレン（インターポリマーの重量に基づく）を含む。
【０１０１】
本明細書で使用される場合、「エチレン／プロピレン／非共役ジエンインターポリマー」という用語は、唯一のモノマータイプとして、エチレン、α−オレフィン、および非共役ジエンを重合形態で含むポリマーを指す。一実施形態では、「ターポリマー」は、主要重量パーセントのエチレン（ターポリマーの重量に基づく）を含む。
【０１０２】
本明細書で使用される場合、「エチレン／α−オレフィンコポリマー」という用語は、唯一の２つのモノマータイプとして、５０重量％または主要量のエチレンモノマー（コポリマーの重量に基づく）、およびα−オレフィンを重合形態で含むコポリマーを指す。
【０１０３】
本明細書で使用される場合、「プロピレン系ポリマー」という用語は、主要量のプロピレンモノマー（ポリマーの重量に基づく）を重合形態で含むポリマーを指し、任意に１つ以上のコモノマーを含んでもよい。
【０１０４】
「〜を含む（ｃｏｍｐｒｉｓｉｎｇ）」、「〜を含む（ｉｎｃｌｕｄｉｎｇ）」、「〜を有する（ｈａｖｉｎｇ）」という用語、およびそれらの派生語は、それらが具体的に開示されているか否かにかかわらず、任意の追加の成分、ステップ、または手順の存在を除外することを意図するものではない。曖昧さを避けるために、用語「含む」の使用を通じて主張される全ての組成物は、否定する記載がない限り、任意の追加の添加剤、アジュバント、またはポリマー化合物であるかに関わらず化合物を含み得る。対照的に、「本質的に〜から成る」という用語は、操作性に必須ではないものを除いて、あらゆる後続の記載の範囲から、任意の他の構成要素、ステップ、または手順を除外する。用語「から成る」は、具体的に規定または列挙されていない任意の構成要素、ステップ、または手順を除外する。
【０１０５】
試験方法
密度
密度について測定される試料は、ＡＳＴＭ  Ｄ−１９２８に従って調製される。試料プレスの１時間以内に、ＡＳＴＭ  Ｄ−７９２、方法Ｂを使用して測定が行われる。
【０１０６】
メルトインデックス
メルトインデックス（Ｉ２）は、ＡＳＴＭ  Ｄ１２３８、条件１９０℃／２．１６ｋｇに従って測定され、１０分ごとに溶出されるグラムで報告される。
【０１０７】
従来のゲル浸透クロマトグラフィー（ｃｏｎｖ．ＧＰＣ）
ＰｏｌｙｍｅｒＣｈＡＲ（Ｖａｌｅｎｃｉａ、Ｓｐａｉｎ）からのＧＰＣ−ＩＲ高温クロマトグラフィーシステムに、Ｐｒｅｃｉｓｉｏｎ  Ｄｅｔｅｃｔｏｒｓ（Ａｍｈｅｒｓｔ、ＭＡ）、２角レーザー光散乱検出器モデル２０４０、ともにＰｏｌｙｍｅｒＣｈＡＲからのＩＲ５赤外線検出器、および４毛細管粘度計を備えた。データ収集は、ＰｏｌｙｍｅｒＣｈＡＲ  ＩｎｓｔｒｕｍｅｎｔＣｏｎｔｒｏｌソフトウェアおよびデータ収集インターフェースを使用して行った。このシステムは、Ａｇｉｌｅｎｔ  Ｔｅｃｈｎｏｌｏｇｉｅｓ（Ｓａｎｔａ  Ｃｌａｒａ、ＣＡ）からのオンラインの溶媒脱ガス装置およびポンプシステムを備えていた。
【０１０８】
注入温度は、摂氏１５０度に制御した。カラムは、Ｐｏｌｙｍｅｒ  Ｌａｂｏｒａｔｏｒｉｅｓ（Ｓｈｒｏｐｓｈｉｒｅ、ＵＫ）からの３つの１０ミクロンの「Ｍｉｘｅｄ−Ｂ」カラムであった。溶媒は、１，２，４−トリクロロベンゼンであった。試料は、「５０ミリリットルの溶媒中０．１グラムのポリマー」の濃度で調製した。クロマトグラフィー溶媒および試料調製溶媒は、それぞれ、「２００ｐｐｍのブチル化ヒドロキシトルエン（ＢＨＴ）」を含有していた。両溶媒源を窒素スパージした。エチレン系ポリマー試料を摂氏１６０度で３時間穏やかに撹拌した。注入量は、２００マイクロリットルであり、流量は、１ミリリットル／分であった。ＧＰＣカラムセットは、２１の「狭い分子量分布」ポリスチレン標準を実行することによって較正した。標準の分子量（ＭＷ）は、５８０ｇ／モル〜８，４００，０００ｇ／モルの範囲であり、標準は、６つの「カクテル」混合物に含有されていた。各標準混合物は、個々の分子量間で少なくとも１０個の分離を有していた。標準混合物は、Ｐｏｌｙｍｅｒ  Ｌａｂｏｒａｔｏｒｉｅｓから購入した。ポリスチレン標準は、１，０００，０００ｇ／モル以上の分子量について「５０ミリリットルの溶媒中０．０２５ｇ」、および１，０００，０００ｇ／モル未満の分子量について「５０ミリリットルの溶媒中０．０５０ｇ」で調製した。
【０１０９】
ポリスチレン標準を、３０分間穏やかに撹拌しながら８０℃で溶解させた。狭い標準混合物を最初に、分解を最小限にするために「最高分子量成分」を減少させる順序で実行した。ポリスチレン標準ピーク分子量を、（Ｗｉｌｌｉａｍｓ  ａｎｄ  Ｗａｒｄ，Ｊ．Ｐｏｌｙｍ．Ｓｃｉ．，Ｐｏｌｙｍ．Ｌｅｔｔｅｒｓ，６，６２１（１９６８）に記載のように）式１を使用してポリエチレン分子量に変換した：
Ｍｐｏｌｙｅｔｈｙｌｅｎｅ＝Ａｘ（Ｍｐｏｌｙｓｔｙｒｅｎｅ）Ｂ（式１）
（式中、Ｍは分子量であり、Ａは０．４３１６に等しく、Ｂは１．０に等しい）
【０１１０】
数平均分子量（Ｍｎ（ｃｏｎｖ  ｇｐｃ））、重量平均分子量（Ｍｗ−ｃｏｎｖ  ｇｐｃ）、およびｚ平均分子量（Ｍｚ（ｃｏｎｖ  ｇｐｃ））を以下の式２〜４に従って計算した。
【０１１１】
【数１】
2019520447.tif 000002
【０１１２】
【数２】
2019520447.tif 000003
【０１１３】
【数３】
2019520447.tif 000004
【０１１４】
式２〜４において、ＲＶは、「１秒ごとに１ポイント」で収集されたカラム保持容量（線形間隔）であり、ＩＲは、ＧＰＣ器具のＩＲ５測定チャネルからのボルトでのベースライン減算ＩＲ検出器信号であり、ＬｏｇＭＰＥは、式１から決定されたポリエチレン相当ＭＷから導出される。データ計算は、ＰｏｌｙｍｅｒＣｈＡＲからの「ＧＰＣ  Ｏｎｅソフトウェア（バージョン２．０１３Ｈ）」を使用して行った。
【０１１５】
動的機械分光分析（ＤＭＳ）
小角振動せん断（溶融ＤＭＳ）は、窒素パージ下で、「２５ｍｍ平行プレート」を備えたＴＡ  Ｉｎｓｔｒｕｍｅｎｔｓ  ＡＲＥＳを使用して行った。試料の装填から試験の開始までの時間は、全ての試料について５分に設定した。実験は、０．１〜１００ラジアン／秒の周波数範囲にわたって、１９０℃で行われた。歪振幅は、試料の応答に基づいて、１〜３％に調整した。応力応答を振幅および位相に関して分析し、それから貯蔵弾性率（Ｇ’）、損失弾性率（Ｇ’ ’）、動粘度η＊、タンデルタ、および位相角を決定した。１９０℃での粘度Ｖ０．１および１９０℃での粘度Ｖ１００、ならびにレオロジー比（１９０℃でＶ０．１／Ｖ１００、「ＲＲ」とも呼ばれる）が記録された。動的機械分光法のための試験片は、１８０℃および１０ＭＰａの成形圧力で５分間形成された「直径２５ｍｍ×厚さ３．３ｍｍ」の圧縮成形ディスクであり、次いで冷却プラテン（１５〜２０℃）間で２分間クエンチした。
【０１１６】
ＥＰＤＭ組成分析のための１３Ｃ  ＮＭＲ法
試料は、「１０ｍｍ」ＮＭＲチューブ中の「クロムアセチルアセトネート（緩和剤）中に０．０２５Ｍを含有するテトラクロロエタン−ｄ２／オルトジクロロベンゼンの２．６ｇの５０／５０混合物」を「０．２ｇ試料」にほぼ添加することによって調製した。チューブおよびその内容物を１５０℃に加熱することによって試料を溶解し、均質化した。データは、Ｂｒｕｋｅｒ  Ｄｕａｌ  ＤＵＬ高温ＣｒｙｏＰｒｏｂｅを備えた、Ｂｒｕｋｅｒ  ４００ＭＨｚ分光計を使用して収集した。データは、データファイルあたり１６０回のスキャン、１２０℃の試料温度で６秒のパルス繰り返し遅延を使用して取得した。取得は、２５，０００Ｈｚのスペクトル幅および３２Ｋデータポイントのファイルサイズを使用して実施した。
【０１１７】
実施例の組成物のＮＭＲスペクトル分析は、以下の分析方法を使用して実施した。ＥＰＤＭ中に存在するモノマーの定量は、以下の式（１Ａ〜９Ａ）を使用して計算することができる。
【０１１８】
モルのエチレンの計算は、スペクトル範囲を５５．０〜５．０ｐｐｍから１０００の整数単位に正規化する。正規化された積分面積の下の寄与は、ＥＮＢ炭素のうちの７つのみを占める。二重結合が高温で反応し得る懸念があるため、１１１および１４７ｐｐｍでのＥＮＢジエンピークは計算から除外する。
【０１１９】
【数４】
2019520447.tif 000005
【０１２０】
【数５】
2019520447.tif 000006
【０１２１】
【数６】
2019520447.tif 000007
【０１２２】
【数７】
2019520447.tif 000008
【０１２３】
【数８】
2019520447.tif 000009
【０１２４】
【数９】
2019520447.tif 000010
【０１２５】
【数１０】
2019520447.tif 000011
【０１２６】
【数１１】
2019520447.tif 000012
【０１２７】
【数１２】
2019520447.tif 000013
【０１２８】
本発明の第１の組成物のさらなるＮＭＲスペクトル分析は、１９．５ｐｐｍ〜２２．０ｐｐｍまでの全積分面積の５．０％超（さらに１０．０％超）の２１．３ｐｐｍ〜２１．８ｐｐｍ（立体規則性マーカー％ＰＰ）のピーク面積を示す。いくつかの比較組成物の同様のスペクトル分析は、１９．５ｐｐｍ〜２２．０ｐｐｍの全積分面積の３．０％未満を示す。スペクトルデータは、３０ｐｐｍでＥＥＥバックボーンを基準とする。この領域におけるピーク応答は、典型的には、ポリマーに取り込まれたプロピレン立体規則性の差に関連していた。別のタイプのエチレン／α−オレフィン／非共役ポリエンインターポリマーについても同様の分析を行うことができる。
【０１２９】
さらに、いくつかのＥＰＤＭのＮＭＲスペクトル分析は、化学シフト領域１４．０〜１４．３ｐｐｍのピーク面積（脂肪族鎖末端のＣＨ３に相当）を示し、全積分面積（化学シフト領域１〜５５ｐｐｍ）が１０００の値に設定されるとき、０．５超のピーク面積（１０００個の炭素当たり＞０．５の鎖末端、ＡＣＥ）に統合される。他のＥＰＤＭの同様のスペクトル分析は、０．５未満のＡＣＥを示したか、または１０〜５５ｐｐｍの全積分面積が検出されなかった。スペクトルデータは、３０ｐｐｍでＥＥＥバックボーンを基準とした。この領域におけるピーク応答は、典型的には、ＥＰＤＭに組み込まれた鎖末端の差に関連する。別のタイプのエチレン／α−オレフィン／非共役ポリエンインターポリマーについても同様の分析を行うことができる。
【０１３０】
ムーニー粘度
ムーニー粘度（１００℃または１２５℃でのＭＬ１＋４）およびムーニー応力緩和を、大型ローターを使用して、１分間の予熱時間および４分間のローター作動時間を用いて、ＡＳＴＭ  １６４６に従って測定した。この機器は、Ａｌｐｈａ  Ｔｅｃｈｎｏｌｏｇｉｅｓ  Ｍｏｏｎｅｙ  Ｖｉｓｃｏｍｅｔｅｒ  ２０００である。
【０１３１】
各配合組成物の粘度を、未硬化ブランケットを使用して測定し（実験セクション参照）、その結果、未硬化組成物の粘度を調べることができた。試験の前に、試料を室温で２４時間調整した。ムーニー粘度試験の終了時にローターを突然停止させ、トルクが減衰するのを観察することによってムーニー緩和面積を測定した。データの収集は、ローターを停止させてから１秒後に開始し、ローターが停止してから１００秒が経過するまで継続した。トルク−時間曲線下面積（「ＭＬＲＡ」）は、ポリマー中に貯蔵された弾性エネルギーの量を示す。
【０１３２】
ムーニースコーチ
各組成物のスコーチ特性を、ＡＳＴＭ  Ｄ−１６４６に従って、Ａｌｐｈａ  Ｔｅｃｈｎｏｌｏｇｉｅｓ  Ｍｏｏｎｅｙ  Ｖｉｓｃｏｍｅｔｅｒ  ２０００を使用して測定した。ムーニー粘度計を１２５℃に設定した。ムーニースコーチ値は、小型ローターについて報告し、最小粘度（例えば、ｔ５は、「５ムーニー単位」の粘度の増加）を上回る「ｘムーニー単位」を上昇させる時間を表した。全試験時間は、３０分であり、予熱時間は１分であった。各組成物の粘度は、スコーチ特性を調べることができるように、粘度計で未硬化ブランケットから測定し、硬化させた。試験の前に、試料を室温で少なくとも２４時間調整した。
【０１３３】
ＲＰＡ分析
Ａｌｐｈａ  Ｔｅｃｈｎｏｌｏｇｉｅｓ  Ｒｈｅｏｍｅｔｅｒ  ＲＰＡ  ２０００Ｐを使用して、ＡＳＴＭ  Ｄ−６２０４に従って各配合物の硬化特性を測定した。配合された各組成物のレオロジーは、未硬化ブランケットの試料から測定され、次いで、ＲＰＡ分析中に硬化させた。試験の前に、試料を室温で少なくとも２４時間調整した。ＲＰＡ試験は、１６０℃および１８０℃で２５分にわたって実施した。ＲＰＡダイ振動周波数を１００サイクル／分（ＣＰＭ）に設定し、せん断ひずみを７％に設定した。粘弾性特性、例えば最小トルク（ＭＬ）、最大トルク（ＭＨ）、最小トルクでのタンデルタ、最大トルクでのタンデルタ、および試験終了時のトルクまたは最大トルクの一定割合に到達するまでのいずれか高い方の時間（例えば、ｔｃ９５は、試験終了時のトルクまたは最大トルクの９５％に到達する時間（分）のいずれか高い方に対応する）を硬化サイクル中に測定した。
【０１３４】
実験
以下の実施例により本発明を例証するが、本発明の範囲を限定することを意図しない。材料を表１に示す。
【０１３５】
【表１】
2019520447.tif 000014
【０１３６】
第１の組成物１−連続重合
重合反応は、定常状態条件、すなわち溶媒、モノマー、および触媒の一定の反応物濃度および連続的な投入、ならびに未反応モノマー、溶媒、およびポリマーの一定の回収のもと行った。反応器系を冷却し、加圧して蒸気相の形成を防止した。モノマー：エチレン（ＣＡＳ  ７４−８５−１）、プロピレン（ＣＡＳ  １１５−０７−１）、５−エチリデン−２−ノルボルネン、ＥＮＢ（ＣＡＳ  １６２１９−７５−３）。
【０１３７】
第１の組成物は、連続撹拌タンク型反応器、続いてループ型反応器を使用する溶液重合プロセスで製造した。エチレンをＩＳＯＰＡＲ  Ｅ（ＥｘｘｏｎＭｏｂｉｌから入手可能）の溶媒の混合物に導入し、プロピレンを導入し、５−エチリデン−２−ノルボルネン（ＥＮＢ）を導入し、それぞれ反応器原料流を形成した。触媒を別々に各反応器に供給し、共触媒１および助触媒２を使用してその場で活性化した。
【０１３８】
その結果、各反応器の出口は、ポリマー、溶媒、および低下したレベルの初期モノマーの混合物であった。第１の反応器の出口は、第２の反応器に直接供給された（サンプリングされない限り）。ポリマーの分子量は、各反応器の温度、モノマー変換、および／または水素などの連鎖停止剤の添加を調節することによって制御した。
【０１３９】
重合後、少量の水を触媒の殺菌として反応器出口流に導入し、反応器出口流を固形分濃度が少なくとも１００パーセント増加したフラッシュ容器に導入した。次いで、未反応モノマーの一部、すなわちＥＮＢ、エチレン、およびプロピレン、ならびに未使用の希釈剤を回収し、必要に応じて、反応器フィードに再循環させた。米国特許第５，９７７，２５１号および同第６，５４５，０８８号ならびにその中の参考文献も参照されたい。
【０１４０】
モノマー供給速度および重合温度、ならびに他の条件を以下の表２Ａおよび２Ｂに列挙する。第１の組成物１の特性を表３〜６に示す。比較組成物も表４〜６に列挙する。
【０１４１】
【表２Ａ】
2019520447.tif 000015
【０１４２】
【表２Ｂ】
2019520447.tif 000016
【０１４３】
【表３】
2019520447.tif 000017
【０１４４】
【表４】
2019520447.tif 000018
【０１４５】
表４で分かるように、第１の組成物１は、比較の第１の組成物２（メタロセン型基準ＥＰＤＭ２（Ｍｉｔｓｕｉ  ＥＰＴ  ４０４５Ｍ））と比較してより広いＭＷＤを有し、比較の第１の組成物１（チーグラー・ナッタ型ＥＰＤＭ１（Ｍｉｔｓｕｉ  ＥＰＴ  ４０４５））と同様のＭＷＤを有する。第１の組成物１はまた、２つの比較の第１の組成物と比較して、特に低いせん断速度で、優れた溶融弾性を示すはるかに低い損失係数（タンデルタ）を有した。
【０１４６】
追加のレオロジー特性を表５および表６に示す。これらの表で分かるように、第１の組成物は、比較例より高いムーニー粘度を有するが、その高い分子量および高い分岐のために、第１の組成物のＭＬＲＡは、比較例より有意に高い（２９６対２０６および１４８）。正規化ムーニー粘度基準（ＭＬＲＡ／ＭＬ）で分かるように、第１の組成物は、比較の第１の組成物に対して、それぞれ５．６５対４．５８および３．１５のより高い比を有する。より高いＭＬＲＡ／ＭＬ比は、第１の組成物がより弾性的性質であり、その結果、より良好な加工性をもたらすことを示し、生強度、ロールミル、およびカレンダーの安定性が改善され、押出量の一貫性が改善されたことを示唆している。
【０１４７】
【表５】
2019520447.tif 000019
【０１４８】
【表６】
2019520447.tif 000020
【０１４９】
追加の発明の「第１の組成物２」を調製し、以下の表７に示すように他の比較の第１の組成物と比較した。第１の組成物１および２は、以下の関係：「≧２５０，０００ｇ／モルの［（Ｍｚ）／（タンデルタ（０．１ラジアン／秒、１９０℃））］」を満たし、これは、効率的な混合、加工、物理的特性、および化合物生強度の良好なバランスのための高分子量と十分な分岐との適切なバランスを示す。また、第１の組成物１および２は、以下の関係：「≧１２，０００ｇ／モルの［（Ｍｚ）／（タンデルタ（０．１ラジアン／秒、１９０℃））］／（ＭＶ（ＭＬ１＋４、１２５℃）」を満たし、これは、高分子量と分岐との適切なバランスを示し、正規化されたムーニー粘度基準に関して効率的な混合、加工、物理的特性、および化合物生強度の良好なバランスを提供する。第１の組成物のより高いレオロジー比はまた、射出成形中のより良好な金型充填などのポリマーの加工性を改善し、押出中のシャークスキンメルトフラクチャーなどの欠陥を最小限にするのに役立つ。
【０１５０】
【表７】
2019520447.tif 000021
【０１５１】
最終組成物
各最終組成物は、標準的な「アップサイドダウン」ミックスを使用して調製し、最初にバンバリーミキサーにおいて、炭酸カルシウム、カーボンブラック、油、ステアリン酸、およびＥＰＤＭを添加し、７７ｒｐｍのローター速度で、ローターおよびチャンバーを５０℃に調整した。スイープ（６５℃）でＺｎＯおよび他の硬化剤を添加した。中間組成物を１００℃で滴下した。この組成物の混合は、周囲条件で６’’２ロールミルで完了され、組成物は、ブランケットの形態で「シートアウト」された。粉砕後、組成物全体を押出およびさらなる試験のための調製においてストリップに切断した。
【０１５２】
最終組成物を以下の表８に列挙する。各組成物の特性を下記の表９〜１２に示す。硬化プロファイルを図１および２に示す。
【０１５３】
【表８】
2019520447.tif 000022
【０１５４】
【表９】
2019520447.tif 000023
【０１５５】
【表１０】
2019520447.tif 000024
【０１５６】
【表１１】
2019520447.tif 000025
【０１５７】
【表１２】
2019520447.tif 000026
【０１５８】
本発明の組成物は、より高い「０．１＊（ＭＨ−ＭＬ）／Ｔｃ１０」値、およびより高い硬化効率（より高いＭＨ−ＭＬ）によって分かるように、速い硬化を示す。本発明の組成物は、より高いムーニー緩和面積（ＭＬＲＡ）も有する。より高いムーニー緩和面積は、ゴム化合物がより高い溶融弾性を有することを意味し、これは混合中のより良好なカーボンブラック組み込みを提供し、押出中の寸法安定性を改善する。本発明の第１の組成物の独特の特性は、射出成形中のより良好な金型充填などの加工性を改善し、押出中のシャークスキンメルトフラクチャーなどの欠陥を最小限にするのに役立つ。本発明の組成物のための長鎖分岐には、多官能性分岐剤は必要としない。本発明の組成物はまた、低タンデルタ値によって示唆されるように良好な生強度を有する。本発明の組成物は、低変形および良好な引裂強度で良好な弾性率を示す。全体的に、本発明の組成物は、より速いゴム押出プロセスおよびより速い射出成形プロセスに対して現在のニーズを果たす、高い生強度および低い虹色（低い変色）を提供するために使用することができる。
【０１５９】
追加の比較組成物
追加の比較組成物を表１３に示す。
【０１６０】
【表１３】
2019520447.tif 000027
【０１６１】
比較組成物は、３．５０未満のＭＷＤを有する。ＥＰＤＭ０１、ＥＰＤＭ０３、ＥＰＤＭ２５、およびＥＰＤＭ２５（第１の反応器）の第２の反応器組成物は、２５０，０００ｇ／モル未満の「Ｍｚ／（タンデルタ（０．１ラジアン／秒、１９０℃）」を有する。したがって、これらの比較組成物は、良好な加工および化合物生強度のために［（Ｍｚ）／（タンデルタ（０．１ラジアン／秒、１９０℃））］（分岐と分子量との組み合わせから）によって示唆されるように、良好な混合および良好な物理的特性（より高いＭＷＤｃｏｎｖおよびＭｚｃｏｎｖによって示唆される）と、高い弾性とのバランスを有さないであろう。
【図１】
2019520447.tif 000028
【図２】
2019520447.tif 000029
【国際調査報告】
2019520447.tif 000030
2019520447.tif 000031